(57)【要約】  【課題】  加工性、低ロス性及び耐摩耗性が改良された天然ゴム組成物、及び該組成物に有効に用いられる充填材配合マスターバッチ及びその製造方法を提供すること。【解決手段】  天然ゴムラテックス中の脂質を分解するとともに、脂質分解後のラテックスを、カーボンブラック、シリカ、又は一般式（Ｉ）      ｎＭ1 ・ｘＳｉＯy・ｚＨ2 Ｏ・・・（Ｉ）で表される無機充填材を水中に分散させて調製されたスラリー溶液と混合して得られる天然ゴムマスターバッチ及びその製造方法である。さらに、前記マスターバッチを用いて得られるゴム組成物、及びこれを用いたタイヤである。【選択図】  なし【特許請求の範囲】
【請求項１】
（Ａ）天然ゴムラテックス中の脂質を分解する工程と、（Ｂ）カーボンブラック、シリカ、又は一般式（Ｉ）
ｎＭ1 ・ｘＳｉＯy・ｚＨ2 Ｏ        ・・・（Ｉ）
［式中、Ｍ1 は、アルミニウム，マグネシウム，チタン，カルシウム及びジルコニウムから選ばれる金属、これらの金属の酸化物又は水酸化物、それらの水和物、及び該金属の炭酸塩からなる群から選ばれる少なくとも一種であり、ｎ、ｘ、ｙ及びｚは、それぞれ１〜５の整数、０〜１０の整数、２〜５の整数、及び０〜１０の整数である］
で表わされる無機充填材の少なくとも１種を水中に分散させてスラリー溶液を調製する工程と、（Ｃ）前記脂質分解工程後のラテックスと前記スラリー溶液とを混合後、凝固する工程とからなことを特徴とする天然ゴムマスターバッチの製造方法。
【請求項２】
スラリー溶液の特性として、（ｉ）水分散スラリー溶液中の充填材の粒度分布は、体積平均粒子径（ｍｖ）が２５μｍ以下で、９０体積％粒径（Ｄ９０）が３０μｍ以下であり、かつ（ii）水分散スラリー溶液から乾燥回収した充填材の２４Ｍ４ＤＢＰ吸油量は、水中に分散させる前の２４Ｍ４ＤＢＰ吸油量の９３％以上保持するものである請求項１記載の天然ゴムマスターバッチの製造方法。
【請求項３】
天然ゴムラテックスが、脂質分解酵素による処理がなされてなる請求項１又は２記載の天然ゴムマスターバッチの製造方法。
【請求項４】
脂質分解酵素がリパーゼ又はホスホリパーゼである請求項３記載の天然ゴムマスターバッチの製造方法。
【請求項５】
上記酵素と共に、界面活性剤とで処理されてなる請求項１〜４のいずれかに記載の天然ゴムマスターバッチの製造方法。
【請求項６】
酵素の添加量が、天然ゴムラテックスの固形成分１００質量部に対して０．００５〜０．５質量部である請求項１〜５のいずれかに記載の天然ゴムマスターバッチの製造方法。
【請求項７】
シリカが、湿式シリカ、乾式シリカ、コロイダルシリカのいずれかである請求項１〜６のいずれかに記載の天然ゴムマスターバッチの製造方法。
【請求項８】
前記一般式（Ｉ）で表される無機充填材が、アルミナ（Ａｌ2Ｏ3）、アルミナ−水和物（Ａｌ2Ｏ3・Ｈ2Ｏ）、水酸化アルミニウム［Ａｌ（ＯＨ）3］、炭酸アルミニウム［Ａｌ2（ＣＯ3）2］、水酸化マグネシウム［Ｍｇ（ＯＨ）2］、酸化マグネシウム（ＭｇＯ）、炭酸マグネシウム（ＭｇＣＯ3）、タルク（３ＭｇＯ・４ＳｉＯ2・Ｈ2Ｏ）、アタパルジャイト（５ＭｇＯ・８ＳｉＯ2・９Ｈ2Ｏ）、チタン白（ＴｉＯ2）、チタン黒（ＴｉＯ2n-1）、酸化カルシウム（ＣａＯ）、水酸化カルシウム［Ｃａ（ＯＨ）2］、酸化アルミニウムマグネシウム（ＭｇＯ・Ａｌ2Ｏ3）、クレー（Ａｌ2Ｏ3・２ＳｉＯ2）、カオリン（Ａｌ2Ｏ3・２ＳｉＯ2・２Ｈ2Ｏ）、パイロフィライト（Ａｌ2Ｏ3・４ＳｉＯ2・Ｈ2Ｏ）、ベントナイト（Ａｌ2Ｏ3・４ＳｉＯ2・２Ｈ2Ｏ）、ケイ酸アルミニウム（Ａｌ2ＳｉＯ5、Ａｌ4・３ＳｉＯ4・５Ｈ2Ｏ等）、ケイ酸マグネシウム（Ｍｇ2ＳｉＯ4、ＭｇＳｉＯ3等）、ケイ酸カルシウム（Ｃａ2・ＳｉＯ4等）、ケイ酸アルミニウムカルシウム（Ａｌ2Ｏ3・ＣａＯ・２ＳｉＯ2等）、ケイ酸マグネシウムカルシウム（ＣａＭｇＳｉＯ4）、炭酸カルシウム（ＣａＣＯ3）、酸化ジルコニウム（ＺｒＯ2）、水酸化ジルコニウム［ＺｒＯ（ＯＨ）2・ｎＨ2Ｏ］、炭酸ジルコニウム［Ｚｒ（ＣＯ3）2］、結晶性アルミノケイ酸塩からなる群から選ばれる少なくとも１種である請求項１〜７のいずれかに記載の天然ゴムマスターバッチの製造方法。
【請求項９】
前記一般式（Ｉ）において、Ｍ1 がアルミニウム金属、アルミニウムの酸化物又は水酸化物、それらの水和物、及びアルミニウムの炭酸塩から選ばれる少なくとも一種である請求項１〜７のいずれかに記載の天然ゴムマスターバッチの製造方法。
【請求項１０】
凝固後の天然ゴムマスターバッチを乾燥させる工程で、機械的なせん断力をかけながら乾燥を行う請求項１〜９のいずれかに記載の天然ゴムマスターバッチの製造方法。
【請求項１１】
連続混練機を用いて乾燥を行う請求項１０に記載の天然ゴムマスターバッチの製造方法。
【請求項１２】
連続混練機が２軸混練押出機である請求項1１記載の天然ゴムマスターバッチの製造方法。
【請求項１３】
請求項１〜１２のいずれかに記載の方法により製造された天然ゴムマスターバッチ。
【請求項１４】
請求項１３に記載の天然ゴムマスターバッチを用いたゴム組成物。
【請求項１５】
請求項１４に記載のゴム組成物を用いたタイヤ。
【発明の詳細な説明】
【技術分野】
【０００１】
本発明は、天然ゴムマスターバッチおよびその製造方法に関し、詳しくは、加工性、低発熱性及び耐摩耗性が改良された天然ゴムマスターバッチおよびその製造方法、並びにこれを用いたゴム組成物及びタイヤに関する。
【背景技術】
【０００２】
シリカなどの無機充填材に対してのポリマーの補強性、親和性を向上させる技術として、合成ゴムの分野では末端変性、官能基含有モノマーの共重合などの技術が開発されてきた。一方、天然ゴムは優れた物理特性を生かして多くの量が使用されているが、天然ゴム自身の改良によって充填材との補強性、親和性を大幅に改良する技術はない。エポキシ化天然ゴムを配合する技術等も、改良効果は充分とはいえない。
また、天然ゴムの分子末端には蛋白質とリン脂質が結合しており、その末端の蛋白質同士、リン脂質同士が更に結合・会合することで高次分岐構造を形成していると考えられている。そのほかに様々な脂質も含まれており、これが天然ゴム分子を結びつけ、加工性を低下（粘度を上昇）させている一因と考えられる。上記に起因する高い分岐構造が、天然ゴムの加工性の悪さの大きな要因となっている。
【０００３】
このため、分岐点を形成している蛋白質を分解・除去することで分岐度を下げ、加工性を改善することが提案されているが（特許文献１）、その加工性を一層改良するためには、高純度な脱蛋白天然ゴムであることが必要である。しかし、この場合には、以下のような問題点が存在する。
近年、天然ゴムに含まれる蛋白質がアレルギー症状を引き起こす原因となることが明らかになり、脱蛋白技術が多く開発されている。しかし、これらの技術を用いた完全に蛋白質を取り除いたものは蛋白質を含め非ゴム成分の大半がぬけてしまい、老化特性等が低下してしまう。また、完全に脱蛋白化してしまうことでポリペプチド結合に起因する分子同士の絡み合い、見かけの分子量が大幅に低下してしまい、引張強力、耐摩耗性等が低下してしまう。
【０００４】
一方、もう一種類の分岐点を形成しているリン脂質、または分子間を会合させている脂質を分解することを目的にリパーゼで天然ゴムラテックスを処理することにより、天然ゴムの物性低下を伴なうことなく加工性を改良することも提案されている（特許文献２）。しかし、この場合、天然ゴムの低発熱性及び耐摩耗性をさらに高いレベルに改良することは困難であるのが実状である。
【０００５】
【特許文献１】特開２００４−９９６２５号公報
【特許文献２】ＷＯ２００４／０５２９３５号公報
【発明の開示】
【発明が解決しようとする課題】
【０００６】
本発明は、前記の課題を解決するためになされたもので、天然ゴム中の充填材の分散性を更に向上させ、老化特性の低下を伴うことなく、加工性、低ロス性（低発熱性）及び耐摩耗性の全てに著しく優れる天然ゴムマスターバッチ及びその製法、それを用いたゴム組成物及びタイヤを提供することを目的とするものである。
【課題を解決するための手段】
【０００７】
本発明者は、前記目的を達成するために鋭意研究を重ねた結果、脂質分解酵素処理による天然ゴムラテックスと、特定充填材をあらかじめ水中に分散させたスラリーを混合して製造されたマスターバッチが有効なことを見出し、本発明を完成したものである。
すなわち、本発明は下記の構成からなる。
１．（Ａ）天然ゴムラテックス中の脂質を分解する工程と、（Ｂ）カーボンブラック、シリカ、又は一般式（Ｉ）
ｎＭ1 ・ｘＳｉＯy・ｚＨ2 Ｏ        ・・・（Ｉ）
［式中、Ｍ1 は、アルミニウム，マグネシウム，チタン，カルシウム及びジルコニウムから選ばれる金属、これらの金属の酸化物又は水酸化物、それらの水和物、及び該金属の炭酸塩からなる群から選ばれる少なくとも一種であり、ｎ、ｘ、ｙ及びｚは、それぞれ１〜５の整数、０〜１０の整数、２〜５の整数、及び０〜１０の整数である］
で表わされる無機充填材の少なくとも１種を水中に分散させてスラリー溶液を調製する工程と、（Ｃ）前記脂質分解工程後のラテックスと前記スラリー溶液とを混合後、凝固する工程とからなことを特徴とする天然ゴムマスターバッチの製造方法。
２．スラリー溶液の特性として、（ｉ）水分散スラリー溶液中の充填材の粒度分布は、体積平均粒子径（ｍｖ）が２５μｍ以下で、９０体積％粒径（Ｄ９０）が３０μｍ以下であり、かつ（ii）水分散スラリー溶液から乾燥回収した充填材の２４Ｍ４ＤＢＰ吸油量は、水中に分散させる前の２４Ｍ４ＤＢＰ吸油量の９３％以上保持するものである前記１記載の天然ゴムマスターバッチの製造方法。
３．天然ゴムラテックスが、脂質分解酵素による処理がなされてなる前記１又は２記載の天然ゴムマスターバッチの製造方法。
４．脂質分解酵素がリパーゼ又はホスホリパーゼである前記３記載の天然ゴムマスターバッチの製造方法。
５．上記酵素と共に、界面活性剤とで処理されてなる前記１〜４のいずれかに記載の天然ゴムマスターバッチの製造方法。
６．酵素の添加量が、天然ゴムラテックスの固形成分１００質量部に対して０．００５〜０．５質量部である前記１〜５のいずれかに記載の天然ゴムマスターバッチの製造方法。
７．シリカが、湿式シリカ、乾式シリカ、コロイダルシリカのいずれかである前記１〜６のいずれかに記載の天然ゴムマスターバッチの製造方法。
８．前記一般式（Ｉ）で表される無機充填材が、アルミナ（Ａｌ2Ｏ3）、アルミナ−水和物（Ａｌ2Ｏ3・Ｈ2Ｏ）、水酸化アルミニウム［Ａｌ（ＯＨ）3］、炭酸アルミニウム［Ａｌ2（ＣＯ3）2］、水酸化マグネシウム［Ｍｇ（ＯＨ）2］、酸化マグネシウム（ＭｇＯ）、炭酸マグネシウム（ＭｇＣＯ3）、タルク（３ＭｇＯ・４ＳｉＯ2・Ｈ2Ｏ）、アタパルジャイト（５ＭｇＯ・８ＳｉＯ2・９Ｈ2Ｏ）、チタン白（ＴｉＯ2）、チタン黒（ＴｉＯ2n-1）、酸化カルシウム（ＣａＯ）、水酸化カルシウム［Ｃａ（ＯＨ）2］、酸化アルミニウムマグネシウム（ＭｇＯ・Ａｌ2Ｏ3）、クレー（Ａｌ2Ｏ3・２ＳｉＯ2）、カオリン（Ａｌ2Ｏ3・２ＳｉＯ2・２Ｈ2Ｏ）、パイロフィライト（Ａｌ2Ｏ3・４ＳｉＯ2・Ｈ2Ｏ）、ベントナイト（Ａｌ2Ｏ3・４ＳｉＯ2・２Ｈ2Ｏ）、ケイ酸アルミニウム（Ａｌ2ＳｉＯ5、Ａｌ4・３ＳｉＯ4・５Ｈ2Ｏ等）、ケイ酸マグネシウム（Ｍｇ2ＳｉＯ4、ＭｇＳｉＯ3等）、ケイ酸カルシウム（Ｃａ2・ＳｉＯ4等）、ケイ酸アルミニウムカルシウム（Ａｌ2Ｏ3・ＣａＯ・２ＳｉＯ2等）、ケイ酸マグネシウムカルシウム（ＣａＭｇＳｉＯ4）、炭酸カルシウム（ＣａＣＯ3）、酸化ジルコニウム（ＺｒＯ2）、水酸化ジルコニウム［ＺｒＯ（ＯＨ）2・ｎＨ2Ｏ］、炭酸ジルコニウム［Ｚｒ（ＣＯ3）2］、結晶性アルミノケイ酸塩からなる群から選ばれる少なくとも１種である前記１〜７のいずれかに記載のマスターバッチの製造方法。
９．前記一般式（Ｉ）において、Ｍ1 がアルミニウム金属、アルミニウムの酸化物又は水酸化物、それらの水和物、及びアルミニウムの炭酸塩から選ばれる少なくとも一種である前記１〜７のいずれかに記載の天然ゴムマスターバッチの製造方法。
１０．凝固後の天然ゴムマスターバッチを乾燥させる工程で、機械的なせん断力をかけながら乾燥を行う前記１〜９のいずれかに記載の天然ゴムマスターバッチの製造方法。
１１．連続混練機を用いて乾燥を行う前記１０に記載の天然ゴムマスターバッチの製造方法。
１２．連続混練機が２軸混練押出機である前記1１記載の天然ゴムマスターバッチの製造方法。
１３．前記１〜１２のいずれかに記載の方法により製造された天然ゴムマスターバッチ。
１４．前記１３に記載の天然ゴムマスターバッチを用いたゴム組成物。
１５．前記１４に記載のゴム組成物を用いたタイヤ。
【発明の効果】
【０００８】
本発明における天然ゴムマスターバッチは、遠心分離等の操作はせず、非ゴム成分は残しておくことにより、耐老化性の低下を伴わず、加工性を改良すると共に、脂質分解処理した天然ゴムラテックスを併用することで、これを用いる天然ゴムの低ロス性と耐摩耗性の両方を高いレベルで改良することができる。
【発明を実施するための最良の形態】
【０００９】
本発明で用いる天然ゴムラテックスは脂質を分解したものである。原料となる天然ゴムラテックスとしては、フィールドラテックス、アンモニア処理ラテックス、遠心分離濃縮ラテックス、界面活性剤や酵素で処理した脱蛋白ラテックス、前記のものを組み合わせたものなど、いずれも使用することができる。
通常、このような天然ゴムラテックスには非ゴム分が存在しているが、本発明においては、まず（Ａ）工程において、非ゴム分中の脂質を分解することが必要である。
本発明における天然ゴムラテックス中の脂質の分解には、具体的にはリパーゼ及び／又はホスホリパーゼの酵素を挙げることができる。
【００１０】
前記リパーゼ及びホスホリパーゼとしては、特に限定されず、細菌由来のもの、糸状菌由来のもの、酵母由来のものいずれでも構わない。このようなリパーゼ及びホスホリパーゼとしては市販品のリパ−ゼＭ「アマノ」１０（天野エンザイム（株）製）、リパーゼＯＦ（名糖（株）製）、ホスホリパーゼＡｌ（三共（株）製）等を挙げることができる．
このような酵素処理に際しての上記分解酵素の添加量は．天然ゴムラテックス中の固形成分１００質量部に対して０.００５〜０.５質量部、特に０．０１〜０．２質量部の範囲であることが好ましい。この範囲であれば、天然ゴムラテックス中の脂質の分解が適宜なされ、低ロス性及び耐摩耗性について良好な物性を得るのに有利である。
さらに、この酵素処理の際、さらに適度な量のプロテアーゼを併用することで、部分的に蛋白質を分解することにより大きな加工性改良効果が得られる。
本発明において、上記酵素処理は、７０℃以下、好ましくは５０℃以下で処理される。
【００１１】
本発明に係る天然ゴムラテックスは、上記酵素処理に加えて、界面活性剤で処理することが好ましい。界面活性剤としては、非イオン界面活性剤、陰イオン性界面活性剤、陽イオン性界面活性剤、両イオン性界面活性剤等が使用でき、特に、非イオン界面剤、陰イオン性界面活性剤が好ましい。
非イオン界面活性剤としては、例えばポリオキシアルキレンエーテル系、ポリオキシアルキレンエステル系、多価アルコール脂肪酸エステル系、糖脂肪酸エステル系、及びアルキルポリグリコシド系などが好適である。陰イオン性界面活性剤としては、例えばカルボン酸系、スルホン酸系、硫酸エステル系、及びリン酸エステル系などが好適である。
【００１２】
さらに、本発明のマスターバッチの製造方法においては、上記の如く脂質分解した天然ゴムラテックスと、特定充填材をあらかじめ水中に分散させたスラリー溶液とを混合することが必要である。このスラリー溶液は、（Ｂ）工程において、下記により調製される。
スラリー溶液中に分散される充填材としては、カーボンブラック、シリカ、及び前記一般式（Ｉ）で表される無機充填材の中から選ばれた少なくとも一種のものである。ここで、カーボンブラックは、通常ゴム工業に用いられるものが使用できる。例えば、ＳＡＦ、ＨＡＦ、ＩＳＡＦ、ＦＥＦ、ＧＰＦなど種々のグレードのカーボンブラックを単独にまたは混合して使用することができる。
シリカは特に限定されないが、湿式シリカ、乾式シリカ、コロイダルシリカが好ましい。
また、一般式（Ｉ）で表される無機充填材の具体例は前記列挙した通りであるが、Ｍ1 がアルミニウム金属、アルミニウムの酸化物又は水酸化物、及びそれらの水和物、またはアルミニウムの炭酸塩から選ばれる少なくとも一種のものが好ましい。
【００１３】
このような充填材を用いたスラリー溶液の製造方法は、公知の方法を用いて行なうことができ、特に限定されない。ローター・ステ−タータイプのハイシアーミキサー、高圧ホモジナイザー、超音波ホモジナイザー、コロイドミル等を用いてもよい。例えば、コロイドミルに水を入れ、攪拌しながら充填材をゆっくり滴下し、その後、ホモジナイザーにて界面活性剤とともに、一定圧力、一定温度で循環することで、当該スラリー溶液を調整することができる。この場合の圧力は、通常１０〜１０００ｋＰａの範囲であり、好ましくは２００〜８００ｋＰａの範囲である。
また、充填材と水を一定の割合で混合し、細長い導管の一端からこれらの混合液を導入し、激しい水力攪拌の条件下で、均質な組成を持つスラリーの連続した流れを生成することができる。
【００１４】
このようにして得られるスラリー溶液の特性として、（ｉ）水分散スラリー溶液中の充填材の粒度分布は、体積平均粒子径（ｍｖ）が２５μｍ以下で、９０体積％粒径（Ｄ９０）が３０μｍ以下であり、かつ（ii）水分散スラリー溶液から乾燥回収した充填材の２４Ｍ４ＤＢＰ吸油量が、水中に分散させる前の２４Ｍ４ＤＢＰ吸油量の９３％以上を保持するように調整されていることが好ましい。ここで、２４Ｍ４ＤＢＰ吸油量は、ＩＳＯ  ６８９４に準拠して測定される値である。
さらに好ましくは、体積平均粒子径（ｍｖ）が２０μｍ以下、かつ９０体積％粒径（Ｄ９０）が２５μｍ以下である。粒度が大きすぎるとゴム中の充填材分散が悪化し、補強性、耐摩耗性が悪化することがある。
【００１５】
他方、粒度を小さくするためにスラリーに過度のせん断力をかけると、充填材のストラクチャーが破壊され、補強性の低下を引き起こす。水分散スラリー溶液から乾燥回収した充填材の２４Ｍ４ＤＢＰ吸油量が、スラリーに投入する前の充填材の２４ＭＤＢＰ吸油量の９３％以上であることが好ましい。さらに好ましくは９６％以上である。
該スラリー溶液中の充填材の濃度は、０．５〜３０質量％が好ましく、１〜１５質量％がさらに好ましい。また、上記充填材は、上記ゴム成分１００質量部に対して５〜１００質量部配合されるのが好ましく、１０〜７０質量部配合されるのがさらに好ましい。充填材の配合量が０．５質量部以上とすることにより物性改良に有利な効果が得られ、１００質量部以下とすることで分散する充填材の良好な均一性の確保が容易となる。
【００１６】
次に、（Ｃ）工程において、前記スラリー溶液と天然ゴムラテックスを混合する方法としては、例えば、ブレンダーミル中に該スラリー溶液を入れ、攪拌しながら、ラテックスを滴下する方法や、逆にラテックスを攪拌しながら、これに該スラリー溶液を滴下する方法がある。また、上記した充填材の流れと、ラテックスの流れを一定の割合をもって、激しい水力攪拌の条件下で混合する方法などを用いることもできる。
本発明の製造方法では、前記ラテックスとスラリー溶液とを混合した後、該混合物を凝固させる。ここで、凝固法としては、混合物に凝固剤を加えて固形化させる方法が挙げられる。ただし、ラテックスとスラリー溶液との混合により固形化される場合もあり、この場合には凝固剤の添加は、必ずしも必要でない。ここで凝固剤としては、特に限定されるものではないが、ギ酸、硫酸等の酸や、塩化ナトリウム等の塩が挙げられる。
【００１７】
本発明の天然ゴムマスターバッチの製造方法においては、最終工程として、通常、乾燥が行われる。乾燥には、真空乾燥機、エアドライヤー、ドラムドライヤー、バンドドライヤー等の通常の乾燥機を用いることができるが、充填材の分散性及び均一性をさらに向上させるためには、機械的なせん断力をかけながら乾燥を行うのが好ましい。機械的せん断力をかけながら乾燥することにより、加工性、補強性、低ロス性に優れたゴムを得ることができる。
この乾燥は、一般的な混練機を用いて行うことができるが、工業的生産性の観点から、スクリュー型連続混練機を用いるのが好ましく、同方向回転、あるいは異方向回転の２軸混練押出機を用いるのがさらに好ましい。該スクリュー型連続混練機としては、市販品を利用することができ、例えば、神戸製鋼製２軸混練押出機等を用いることができる。
【００１８】
本発明のゴム組成物は、上記の方法で得られた天然ゴムマスターバッチを用い所定の配合をすることにより得られる。該ゴム組成物には、本発明の目的を損なわない範囲で、加硫剤、加硫促進剤、老化防止剤、スコーチ防止剤、亜鉛華、ステアリン酸等の通常ゴム業界で用いられる各種薬品を添加することができる。
このゴム組成物において、ゴム成分の全体に対して上記天然ゴムマスターバッチを形成する天然ゴムを１０質量％以上、好ましくは５０質量％以上含むことが好ましい。上記天然ゴムマスターバッチと併用される他のゴム成分としては、通常の天然ゴム及びジエン系合成ゴムが挙げられ、ジエン系合成ゴムとしては、例えばスチレン−ブタジエン共重合体（ＳＢＲ）、ポリブタジエン（ＢＲ）、ポリイソプレン（ＩＲ）、ブチルゴム（ＩＩＲ）、エチレン−プロピレン共重合体及びこれらの混合物などが挙げられる。
【００１９】
本発明のゴム組成物は、タイヤ用途を始め、防振ゴム、ベルト、ホースその他の工業用品等の用途にも用いることができる。特にタイヤ用ゴムとして好適に使用され、例えばトレッドゴム、サイドゴム、プライコーティングゴム、ビードフイラーゴムなどあらゆるタイヤ部材に適用することができる。
【実施例】
【００２０】
次に、本発明を実施例によりさらに詳しく説明するが、本発明は、この例によってなんら限定されるものではない。
各実施例、比較例における各種測定は下記により行なった。
（１）スラリー溶液中の充填材の粒度分布測定（体積平均粒子径（ｍｖ）、９０体積％粒径（Ｄ９０））
レーザー回折型粒度分布計（ＭＩＣＲＯＴＲＡＣ  ＦＲＡ型）を使用し、水溶媒（屈折率１．３３）を用いて測定した。粒子屈折率（Ｐａｒｔｉｃｌｅ  ｒｅｆｒａｃｔｉｖｅ  ｉｎｄｅｘ）は全ての測定において１．５７を用いた。また、充填材の再凝集を防ぐため、分散後直ちに測定を行った。
（２）充填材の２４Ｍ４ＤＢＰ吸油量
ＩＳＯ ６８９４に準拠して測定した。
（３）ムーニー粘度（ＭＬ1+4）
ＪＩＳ  Ｋ６３００−１９９４に準拠し、１３０℃で測定した。数値が小さいほど加工性が良好である。
【００２１】
（４）補強性(破壊強力)
ＪＩＳ  Ｋ６２５１−１９９３に準拠し、２３℃で測定した時の引張強さを求めた。値が大きいほど補強性が高い。
（５）ｔａｎ δ
粘弾性測定装置（レオメトリック社製）を使用し、温度５０℃、歪み５％、周波数１５Ｈｚでｔａｎδ（５０℃）を測定した。ｔａｎδが小さいほど低ロス性は良好である。
（６）耐摩耗性
ランボーン型摩耗試験機を用い、室温におけるスリップ率６０％で摩耗量を測定し、その逆数を、実施例５，６及び比較例３では比較例３を、実施例７，８及び比較例４では比較例４をそれぞれ１００とする指数で表示した。値が大きいほど耐摩耗性が良好である。
【００２２】
実施例１（マスターバッチＡの製造）
天然ゴムラテックスの酵素処理工程
クローン種ＧＴ−１、ＮＨ3０．４質量％処理天然ゴムラテックスに水を加えＤＲＣ１５質量％に調整したラテックス１０００ｇに、リパーゼ酵素（リパーゼＭ「アマノ」１０：天野エンザイム（株）製）０．１５ｇを添加して攪拌し、十分分散させた後、１５時間静置した。
カーボンブラック分散スラリー溶液の調製工程
ローター径５０ｍｍのコロイドミルに脱イオン水１４２５ｇと、カーボンブラック（Ｎ１１０）７５ｇ投入し、ローター・ステーター間隔１ｍｍ、回転数１５００ｒｐｍで１０分間攪拌した。ここで得られたスラリーに、更にアニオン系界面活性剤（花王デモール  Ｎ）を０．０５質量％加え、圧力式ホモジナイザーを用いて圧力５００ｋＰａの条件下で３回循環させた。このようして得られた水分散スラリー中のカーボンブラックの粒度分布はｍｖ＝１５．１μｍ、Ｄ９０＝１９．５μｍであり、乾燥回収したカーボンブラックの２４Ｍ４ＤＢＰ＝９６（ｍｌ／１００ｇ）、その保持率は９８．０％であった。
混合・凝固・乾燥工程
ホモミキサー中に、天然ゴムのフィールドラテックスを脱イオン水で希釈しゴム分２０質量％にしたラテックスと、上記カーボンブラック分散スラリーを、ゴム分１００質量部に対して、カーボンブラックが５０質量部になるよう添加し、攪拌しながら、ギ酸をｐＨ４．７になるまで加えた。凝固したマスターバッチを回収、水洗し、水分が約４０質量％になるまで脱水を行った。
上記により得られたマスターバッチ中のカーボンブラック量は、天然ゴム１００質量部に対して、約５０質量部であった。
この凝固物を神戸製鋼所製２軸混練押出機（同方向回転スクリュー径  ３０ｍｍ、Ｌ／Ｄ＝３５、ベントホール３ヶ所）を用いて、バレル温度１２０℃、回転数１００ｒｐｍで機械的せん断力を加えながら押し出すことにより、乾燥し天然ゴムマスターバッチＡを得た。
【００２３】
実施例２（マスターバッチＢの製造）
実施例１の天然ゴムラテックスの酵素処理工程において、リパーゼ酵素（リパーゼＭ「アマノ」１０：天野エンザイム（株）製）０．１５ｇを添加する代わりに、ホスホリパーゼ酵素（ホスホリパーゼＡ１：三共（株）製）０．１５ｇを添加したこと以外は、実施例１と同様の操作を行って天然ゴムマスターバッチＢを得た。
【００２４】
比較例１（マスターバッチＣの製造）
実施例１においてラテックスの酵素処理工程を経なかったこと以外は、実施例1と同様の操作を行って天然ゴムマスターバッチＣを得た。
【００２５】
実施例３（マスターバッチＤの製造）
シリカ分散スラリー溶液の調製工程
ローター径５０ｍｍのコロイドミルに脱イオン水１４２５ｇと、湿式シリカ（ニップシールＬＰ）を７５ｇ投入し、ローター・ステーター間隔０．３ｍｍ、回転数７０００ｒｐｍで１０分間攪拌した。ここで得られた水分散スラリー中のシリカの粒度分布はｍｖ＝１３．２μｍ、Ｄ９０＝２４．０μｍであり、乾燥回収したシリカの２４Ｍ４ＤＢＰ＝１４４（ｍｌ／１００ｇ）、その保持率は９６．０％であった。
実施例１において、カーボンブラック分散スラリー溶液を用いる代わりに上記により調製したシリカ分散スラリー溶液を用いたこと以外は、実施例１と同様の操作を行って天然ゴムマスターバッチＤを得た。
【００２６】
実施例４（マスターバッチＥの製造）
実施例３の天然ゴムラテックスの酵素処理工程において、リパーゼ酵素（リパーゼＭ「アマノ」１０：天野エンザイム（株）製）０．１５ｇを添加する代わりに、ホスホリパーゼ酵素（ホスホリパーゼＡ１：三共（株）製）０．１５ｇを添加したこと以外は実施例３と同様の操作を行って天然ゴムマスターバッチＥを得た。
【００２７】
比較例２（マスターバッチＦの製造）
実施例３において、ラテックスの酵素処理工程を経なかったこと以外は実施例３と同様の操作を行って天然ゴムマスターバッチＦを得た。
【００２８】
実施例５〜８及び比較例３、４
実施例１〜４及び比較例１,２で得られた天然ゴムマスターバッチＡ〜Ｆを用い、第１表に示す配合１（カーボンブラック系配合）及び配合２（シリカ系配合）に従って、ゴム組成物を調製し、未加硫ゴムについてはムーニー粘度を，加硫ゴム（１５０℃で３０分間加硫）については、破壊強力、ｔａｎ δ、及び耐摩耗性を測定した。結果を第２表及び第３表に示す。
【００２９】
【表１】
2006213878.tif 000002
【００３０】
（注）
老化防止剤６Ｃ：Ｎ−（１，３−ジメチルブチル）-Ｎ`-フェニル−ｐ−フェニレンジアミン
加硫促進剤ＤＺ：Ｎ，Ｎ−ジシクロヘキシル-２−ベンゾチアゾリルスルフェンアミド
加硫促進剤ＮＳ：Ｎ−ｔ−ブチル−２−ベンゾチアジルスルフェンアミド
なお、各マスターバッチ中の充填材はいずれも、天然ゴム１００質量部に対して、約５０質量部であった。
【００３１】
【表２】
2006213878.tif 000003
【００３２】
【表３】
2006213878.tif 000004
【００３３】
上記結果より、実施例５，６のカーボン配合ゴム組成物は比較例３との対比により、また、実施例６、８のシリカ配合ゴム組成物は比較例４との対比により、加工性、低ロス性（低発熱性）及び耐摩耗性のいずれも改良されており、特に加工性が著しく改善されていることがわかる。
【産業上の利用可能性】
【００３４】
本発明による天然ゴムマスターバッチを適用したゴム組成物は、特に加工性を著しく向上するものであるので、タイヤ材としての用途に有効に用いることができる。